ВЫСОКОПРОЧНЫЙ ЦЕМЕНТ, СТРОИТЕЛЬНЫЙ РАСТВОР И БЕТОН, СОДЕРЖАЩИЙ ПРОМЫШЛЕННЫЕ ОТХОДЫ

1. Гидратируемый цемент, содержащий:
пуццолановый порошок;
один или несколько активаторов с нейтральным рН;
и замедлитель реакции;
при этом содержание кальция в гидратируемом цементе, выражаемое через оксиды, составляет 15 мас.% или более в расчете на общую массу гидратируемого цемента,
а активаторы с нейтральным рН составляют более 50% от общей массы активаторов в указанном гидратируемом цементе,
и при этом гидратируемый цемент содержит портландцемент в количестве менее 20% в расчете на общую массу гидратируемого цемента.
2. Гидратируемый цемент по п.1, содержащий активатор - соль лимонной кислоты, в котором указанный активатор - соль лимонной кислоты - составляет более 95% от общей массы активаторов в указанном гидратируемом цементе.
3. Гидратируемый цемент по п.1, содержащий портландцемент в количестве менее 15 мас.% в расчете на общую массу гидратируемого цемента.
4. Гидратируемый цемент по п.1, который, по существу, не содержит портландцемента.
5. Гидратируемый цемент по п.1, в котором содержание кальция, выражаемое через оксиды, составляет 20 мас.% или более в расчете на общую массу гидратируемого цемента.
6. Гидратируемый цемент по п.1, в котором молярное соотношение оксида кальция к диоксиду кремния находится в диапазоне от 1,2:1 до 1,4:1.
7. Гидратируемый цемент по п.1, в котором пуццолановый порошок выбирают из группы, состоящей из зольной пыли класса С, класса F, пуццолановой золы класса N и их комбинаций.
8. Гидратируемый цемент по п.1, в котором пуццолановый порошок состоит в основном из зольной пыли класса С и класса F, при этом зольная пыль класса С присутствует в количестве 50-80 мас.%, а зольная пыль класса F присутствует в количестве 10-30 мас.% в расчете на общую массу гидратируемого цемента.
9. Гидратируемый цемент по п.1, который, кроме того, содержит добавку материала, богатого кальцием.
10. Гидратируемый цемент по п.9, в котором указанная добавка материала, богатого кальцием, включает промышленный отход, выбираемый из группы, состоящей из цементной пыли, известковой печной пыли, доменного шлака, скрубберной золы и их комбинаций.
11. Гидратируемый цемент по п.1, в котором пуццолановый порошок состоит в основном из зольной пыли класса С.
12. Гидратируемый цемент по п.1, содержащий зольную пыль класса С в количестве 50-95 мас.% в расчете на общую массу гидратируемого цемента.
13. Гидратируемый цемент по п.1, в котором пуццолановый порошок состоит в основном из зольной пыли класса F, и при этом гидратируемый цемент содержит еще добавку материала, богатого кальцием.
14. Гидратируемый цемент по п.13, в котором указанная добавка материала, богатого кальцием, включает промышленный отход, выбираемый из группы, состоящей из цементной пыли, известковой печной пыли, доменного шлака, скрубберной золы и их комбинаций.
15. Гидратируемый цемент по п.1, содержащий зольную пыль класса F в количестве 0,5-50 мас.% в расчете на общую массу гидратируемого цемента.
16. Гидратируемый цемент по п.1, в котором пуццолановый порошок состоит в основном из пуццолановой золы класса N, и при этом гидратируемый цемент содержит еще добавку материала, богатого кальцием.
17. Гидратируемый цемент по п.16, в котором указанная добавка материала, богатого кальцием, включает промышленный отход, выбираемый из группы, состоящей из цементной пыли, известковой печной пыли, доменного шлака, скрубберной золы и их комбинаций.
18. Гидратируемый цемент по п.1, содержащий пуццолановую золу класса N в количестве 0,5-50 мас.% в расчете на общую массу гидратируемого цемента.
19. Гидратируемый цемент по п.1, в котором замедлитель реакции включает соединение борной кислоты.
20. Гидратируемый цемент по п.1, содержащий боратный замедлитель реакции в количестве 0,1-3,0 мас.% в расчете на общую массу гидратируемого цемента.
21. Гидратируемый цемент по п.1, в котором замедлитель реакции включает сульфаты или органические соединения.
22. Гидратируемый цемент по п.1, в котором активатор включает цитрат калия или цитрат натрия.
23. Гидратируемый цемент по п.1, в котором активатор состоит на 0,1-15 мас.% из цитрата калия в расчете на общую массу гидратируемого цемента.
24. Гидратируемый цемент по п.1, который, кроме того, содержит добавку, выбираемую из группы, состоящей из тонкой кремнеземной пыли, алюмината кальция, оксида магния, извести, реактивных глин, таких как метакаолин, волластонита, воздухововлекающих добавок (АЕА), латекса, волокон, добавок, понижающих водопотребность, и их комбинаций.
25. Гидратируемый цемент, содержащий:
пуццолановый порошок,
два или более двух активаторов, по меньшей мере, один из которых имеет рН в диапазоне от 6 до 9,
и замедлитель реакции;
при этом содержание кальция в гидратируемом цементе, выражаемое через оксиды, составляет 15 мас.% или более в расчете на общую массу гидратируемого цемента,
а указанный активатор с рН в диапазоне от 6 до 9 составляет более 50% от общей массы активаторов в указанном гидратируемом цементе.
26. Гидратируемый цемент по п.25, содержащий активаторы на основе щелочных металлов в количестве менее 10 мас.% от общей массы активаторов в указанном гидратируемом цементе.
27. Гидратируемый цемент по п.25, содержащий карбонаты щелочных металлов в количестве менее 10 мас.% от общей массы активаторов в указанном гидратируемом цементе.
28. Гидратируемый цемент по п.25, содержащий активаторы на основе щелочных металлов в количестве менее 25 мас.% от общей массы активаторов в указанном гидратируемом цементе.
29. Гидратируемый цемент по п.25, содержащий активаторы на основе щелочных металлов в количестве менее 30 мас.% от общей массы активаторов в указанном гидратируемом цементе.
30. Гидратируемый цемент по п.25, содержащий лимонную кислоту в количестве менее 10 мас.% от общей массы активаторов в указанном гидратируемом цементе.
31. Гидратируемый цемент по п.25, содержащий лимонную кислоту в количестве менее 30 мас.% от общей массы активаторов в указанном гидратируемом цементе.
32. Гидратируемый цемент по п.25, содержащий лимонную кислоту в количестве менее 25 мас.% от общей массы активаторов в указанном гидратируемом цементе.
33. Гидратируемый цемент по п.25, содержащий портландцемент в количестве менее 20 мас.% в расчете на общую массу гидратируемого цемента.
34. Гидратируемый цемент по п.25, содержащий портландцемент в количестве менее 15 мас.% в расчете на общую массу гидратируемого цемента.
35. Гидратируемый цемент по п.25, который, по существу, не содержит портландцемента.
36. Гидратируемый цемент по п.25, в котором содержание кальция, выражаемое через оксиды, составляет 20 мас.% или более в расчете на общую массу гидратируемого цемента.
37. Гидратируемый цемент по п.25, в котором молярное соотношение оксида кальция к диоксиду кремния находится в диапазоне от 1,2:1 до 1,4:1.
38. Гидратируемый цемент по п.25, в котором пуццолановый порошок выбирают из группы, состоящей из зольной пыли класса С, класса F, пуццолановой золы класса N и их комбинаций.
39. Гидратируемый цемент по п.25, в котором пуццолановый порошок состоит в основном из зольной пыли класса С и класса F, при этом зольная пыль класса С присутствует в количестве 50-80 мас.%, а зольная пыль класса F присутствует в количестве 10-30 мас.% в расчете на общую массу гидратируемого цемента.
40. Гидратируемый цемент по п.25, который, кроме того, содержит добавку материала, богатого кальцием.
41. Гидратируемый цемент по п.40, в котором указанная добавка материала, богатого кальцием, включает промышленный отход, выбираемый из группы, состоящей из цементной пыли, известковой печной пыли, доменного шлака, скрубберной золы и их комбинаций.
42. Гидратируемый цемент по п.25, в котором пуццолановый порошок состоит в основном из зольной пыли класса С.
43. Гидратируемый цемент по п.25, содержащий зольную пыль класса С в количестве 50-95 мас.% в расчете на общую массу гидратируемого цемента.
44. Гидратируемый цемент по п.25, в котором пуццолановый порошок состоит в основном из зольной пыли класса F, и при этом гидратируемый цемент содержит еще добавку материала, богатого кальцием.
45. Гидратируемый цемент по п.44, в котором указанная добавка материала, богатого кальцием, включает промышленный отход, выбираемый из группы, состоящей из цементной пыли, известковой печной пыли, доменного шлака, скрубберной золы и их комбинаций.
46. Гидратируемый цемент по п.25, содержащий зольную пыль класса F в количестве 0,5-50 мас.% в расчете на общую массу гидратируемого цемента.
47. Гидратируемый цемент по п.25, в котором пуццолановый порошок состоит в основном из пуццолановой золы класса N, и при этом гидратируемый цемент содержит еще добавку материала, богатого кальцием.
48. Гидратируемый цемент по п.47, в котором указанная добавка материала, богатого кальцием, включает промышленный отход, выбираемый из группы, состоящей из цементной пыли, известковой печной пыли, доменного шлака, скрубберной золы и их комбинаций.
49. Гидратируемый цемент по п.25, содержащий пуццолановую золу класса N в количестве 0,5-50 мас.% в расчете на общую массу гидратируемого цемента.
50. Гидратируемый цемент по п.25, в котором замедлитель реакции включает соединение борной кислоты.
51. Гидратируемый цемент по п.25, содержащий боратный замедлитель реакции в количестве 0,1-3,0 мас.% в расчете на общую массу гидратируемого цемента.
52. Гидратируемый цемент по п.25, в котором замедлитель реакции включает сульфаты или органические соединения.
53. Гидратируемый цемент по п.25, в котором активатор включает цитрат калия или цитрат натрия.
54. Гидратируемый цемент по п.25, в котором активатор состоит на 0,1-15 мас.% из цитрата калия в расчете на общую массу гидратируемого цемента.
55. Гидратируемый цемент по п.25, который, кроме того, содержит добавку, выбираемую из группы, состоящей из тонкой кремнеземной пыли, алюмината кальция, оксида магния, извести, реактивных глин, таких как метакаолин, волластонита, воздухововлекающих добавок (АЕА), латекса, волокон, добавок, понижающих водопотребность, и их комбинаций.
56. Цементирующая композиция, содержащая
гидратируемый цемент, который, в свою очередь, содержит:
пуццолановый порошок;
два или более двух активаторов, по меньшей мере, один из которых имеет рН в диапазоне от 6 до 9,
и замедлитель реакции;
при этом содержание кальция в гидратируемом цементе, выражаемое через оксиды, составляет 15 мас.% или более в расчете на общую массу гидратируемого цемента,
указанный активатор с рН в диапазоне от 6 до 9 составляет более 50% от общей массы активаторов в указанном гидратируемом цементе;
а также содержит один или несколько заполнителей.
57. Цементирующая композиция, содержащая
гидратируемый цемент, который, в свою очередь, содержит:
пуццолановый порошок;
один или несколько активаторов с нейтральным рН;
и замедлитель реакции;
при этом содержание кальция в гидратируемом цементе, выражаемое через оксиды, составляет 15 мас.% или более в расчете на общую массу гидратируемого цемента,
а активаторы с нейтральным рН составляют более 50% от общей массы активаторов в указанном гидратируемом цементе,
и при этом гидратируемый цемент содержит портландцемент в количестве менее 20% в расчете на общую массу гидратируемого цемента.
а также содержит один или несколько заполнителей.
58. Изделие, включающее гидратированную и отвержденную цементную композицию, которая содержит пуццолановый порошок,
два или более двух активаторов, по меньшей мере, один из которых имеет рН в диапазоне от 6 до 9,
и замедлитель реакции;
при этом содержание кальция в гидратируемом цементе, выражаемое через оксиды, составляет 15 мас.% или более в расчете на общую массу гидратируемого цемента,
а указанный активатор с рН в диапазоне от 6 до 9 составляет более 50% от общей массы активаторов в указанном гидратируемом цементе.
59. Изделие, включающее гидратированную и отвержденную цементную композицию, которая содержит пуццолановый порошок,
один или несколько активаторов с нейтральным рН;
и замедлитель реакции;
при этом содержание кальция в гидратируемом цементе, выражаемое через оксиды, составляет 15 мас.% или более в расчете на общую массу гидратируемого цемента,
а активаторы с нейтральным рН составляют более 50% от общей массы активаторов в указанном гидратируемом цементе,
и при этом гидратируемый цемент содержит портландцемент в количестве менее 20% в расчете на общую массу гидратируемого цемента.